УЛУЧШЕННЫЙ ПРИПОЙ И СПОСОБ ПРОИЗВОДСТВА СВИНЦА ВЫСОКОЙ ЧИСТОТЫ

1. Жидкая смесь расплавленных металлов, содержащая свинец (Pb) и олово (Sn), причем смесь включает, в расчете на массу:
- по меньшей мере 10% олова,
- по меньшей мере 45% свинца,
- по меньшей мере 90% олова и свинца вместе,
- больше свинца, чем олова,
-1
-1
- по меньшей мере 1 млн и самое большее 5000 млн меди,
- по меньшей мере 0,42% сурьмы (Sb),
- по меньшей мере 0,0001 мас.% серы (S), и
- самое большее 0,1% в сумме хрома (Cr), марганца (Mn), ванадия (V), титана (Ti) и вольфрама (W),
- самое большее 0,1% алюминия (Al),
- самое большее 0,1% никеля (Ni),
- самое большее 0,1% железа (Fe) и
- самое большее 0,1% цинка (Zn),
причем эта смесь металлов при условиях вакуумной дистилляции при температуре 800°C, которые являются подходящими для испарения свинца, образует жидкую смесь расплавленных металлов без образования твердых интерметаллических соединений.
2. Смесь металлов по п. 1, содержащая по меньшей мере 15 мас.% олова.
3. Смесь металлов по п. 1 или 2, содержащая по меньшей мере 50 мас.% свинца.
4. Смесь металлов по любому из предшествующих пунктов, содержащая по меньшей мере 91 мас.% олова и свинца вместе.
-1
5. Смесь металлов по любому из предшествующих пунктов, содержащая по меньшей мере 2 массовые млн меди.
-1
6. Смесь металлов по любому из предшествующих пунктов, содержащая по меньшей мере 2 массовые млн серы.
-1
7. Смесь металлов по любому из предшествующих пунктов, содержащая самое большее 4500 массовых млн меди.
8. Смесь металлов по любому из предшествующих пунктов, содержащая самое большее 0,10 мас.% цинка (Zn).
9. Смесь металлов по любому из предшествующих пунктов, содержащая самое большее 0,10 мас.% никеля (Ni).
10. Смесь металлов по любому из предшествующих пунктов, содержащая самое большее 10 мас.% сурьмы (Sb).
11. Смесь металлов по любому из предшествующих пунктов, содержащая самое большее 0,10 мас.% железа (Fe).
12. Смесь металлов по любому из предшествующих пунктов, содержащая самое большее 0,10 мас.% алюминия (Al).
13. Смесь металлов по любому из предшествующих пунктов, содержащая самое большее 0,10 мас.% серы (S).
-1
14. Смесь металлов по любому из предшествующих пунктов, содержащая по меньшей мере 10 массовых млн серебра (Ag).
-1
15. Смесь металлов по любому из предшествующих пунктов, содержащая по меньшей мере 10 массовых млн висмута (Bi).
-1
16. Смесь металлов по любому из предшествующих пунктов, содержащая по меньшей мере 10 массовых млн мышьяка (As).
-1
17. Смесь металлов по любому из предшествующих пунктов, содержащая по меньшей мере 10 массовых млн индия (In).
18. Способ разделения дистилляцией смеси металлов по любому из предшествующих пунктов, включающий стадию предварительной обработки жидкой сырьевой композиции расплавленных металлов:
a) причем сырьевая композиция (2) содержит существенные доли олова и свинца и включает по меньшей мере 0,16 мас.% и, необязательно, самое большее 10 мас.% в сумме хрома (Cr), марганца (Mn), ванадия (V), титана (Ti), вольфрама (W), меди (Cu), никеля (Ni), железа (Fe), алюминия (Al) и/или цинка (Zn),
сырьевая композиция (2) доступна при температуре по меньшей мере 500°C,
стадия предварительной обработки включает стадии:
b) охлаждения (200) сырьевой композиции (2) до температуры самое большее 825°C с получением ванны, содержащей первый всплывающий дросс (9), который под действием силы тяжести всплывает на первой жидкой фазе (3) расплавленных металлов,
c) добавления (300) щелочного металла и/или щелочноземельного металла, или химического соединения, содержащего щелочной металл и/или щелочноземельный металл (13), к первой жидкой фазе (3) расплавленных металлов с образованием ванны, содержащей второй всплывающий дросс (10), который под действием силы тяжести всплывает наверх второй жидкой фазы (4) расплавленных металлов, и
d) удаления второго дросса (10) со второй жидкой фазы (4) расплавленных металлов,
при этом жидкая фаза (6) расплавленных металлов, которую получают в качестве продукта предварительной обработки, образует смесь металлов по любому из предшествующих пунктов,
а способ дополнительно включает стадию подвергания смеси (6) металлов стадии (600) дистилляции, на которой свинец (Pb) удаляют из смеси металлов путем испарения и получают кубовый продукт (8), который содержит по меньшей мере 0,6 мас.% свинца.
19. Способ по предыдущему пункту, включающий стадию удаления первого всплывающего дросса (9) из ванны перед стадией c).
20. Способ по любому из пп. 18-19, при котором процесс получения сырьевой композиции (2) включает стадию плавки металла, и при этом по меньшей мере один из удаляемых дроссов (9, 10, 11, 12) рециркулируют на стадию плавки.
21. Способ по любому из пп. 18-20, при котором на стадии c) щелочной металл и/или щелочноземельный металл (13) добавляют в химически связанной форме, предпочтительно в виде твердого вещества.
22. Способ по любому из пп. 18-21, при котором щелочной металл и/или щелочноземельный металл (13) добавляют в виде оксида или гидроксида, предпочтительно в виде гидроксида.
23. Способ по любому из пп. 18-22, при котором на стадии c) добавляют гидроксид натрия.
24. Способ по любому из пп. 18-23, при котором сырьевая композиция (2) содержит по меньшей мере 0,0010 мас.% цинка (Zn) и при котором, вместе с источником кислорода, над ванной обеспечивают источник воспламенения во время и/или после добавления щелочного металла и/или щелочноземельного металла.
25. Способ по предыдущему пункту, при котором источник (13) воспламенения над ванной обеспечивают путем добавления в атмосферу над ванной элементарной серы.
-1
26. Способ по любому из пп. 18-25, при котором вторая жидкая фаза (4) расплавленных металлов содержит по меньшей мере 100 массовых млн меди и при котором в ванну, образовавшуюся на стадии c), добавляют серу (14).
27. Способ по любому из пп. 18-26, при котором сырьевая композиция (2) содержит медь, и способ включает стадию добавления серы (14) к продукту (4) стадии d) в по меньшей мере стехиометрическом количестве, необходимом для реагирования с присутствующим количеством меди (Cu).
28. Способ по любому из пп. 25-27, в котором после добавления (400) серы образуется третий дросс (11), при этом способ дополнительно включает удаление третьего дросса (11) из ванны.
29. Способ по предыдущему пункту, в котором после удаления третьего дросса (11) в ванну добавляют (500) некоторое количество гидроксида натрия (15).
30. Способ по предыдущему пункту, в котором после добавления NaOH (15) обеспечивают источник воспламенения над ванной.
31. Способ по любому из пп. 18-30, в котором к ванне добавляют источник кремния.
32. Способ по любому из пп. 18-31, в котором стадию (600) дистилляции выполняют в непрерывном режиме работы.
33. Способ по любому из пп. 18-32, в котором стадию (600) дистилляции выполняют при давлении самое большее 15 Па абсолютных.
34. Способ по любому из пп. 18-33, в котором стадию (600) дистилляции выполняют при температуре по меньшей мере 800°C.